СПОСОБ ПОЛУЧЕНИЯ ОКСИДНОГО КОМПОЗИТНЫХ ОКСИДОВ ОКСИД ЦЕРИЯ - ОКСИД ЦИРКОНИЯ - ОКСИД ЦИРКОНИЯ И ИХ ПРИМЕНЕНИЯ

1. Способ получения композитного оксида оксид церия - оксид циркония - оксид алюминия, включающий :(a) приведение во взаимодействие соединения церия (IV) и соединение циркония (IV) со взвесью оксида алюминия при температуре более 40°C, для получения реакционной взвеси;
(b) приведение в контакт реакционной взвеси с осаждающим веществом для осаждения нерастворимых соединений церия и циркония на поверхность оксида алюминия и формирование частиц оксида церия-циркония-алюминия; и
(c) прокаливание частиц оксида церия-циркония-алюминия для получения композитного оксида оксид церия - оксид циркония - оксид алюминия.
2. Способ по п. 1, в котором температура находится в диапазоне 60-100°C.
3. Способ по п. 1, в котором соединение церия (IV) выбрано из группы, состоящей из нитратов церия, аммонийнитратов церия, сульфатов церия, аммонийсульфатов церия, алкоксидов церия и их смесей.
4. Способ по п. 1, в котором соединение циркония (IV) выбрано из группы, состоящей из карбоксилатов циркония, галогенидов циркония, оксигалогенидов циркония, карбонатов циркония, нитратов циркония, оксинитратов циркония, сульфатов циркония и их смесей.
5. Способ по п. 1, в котором оксид алюминия обладает средним размером частиц более 1 микрон.
6. Способ по п. 1, в котором оксид алюминия представляет собой оксид алюминия, стабилизированный редкоземельным или щелочноземельным элементом.
7. Способ по п. 6, в котором оксид алюминия, стабилизированный редкоземельным или щелочноземельным элементом, содержит 0,1-20 масс.% редкоземельного или щелочноземельного металла.
8. Способ по п. 6, в котором оксид алюминия, стабилизированный редкоземельным или щелочноземельным элементом, содержит редкоземельный или щелочноземельный металл, выбранный из группы, состоящей из лантана, неодима, празеодима, иттрия, бария и стронция.
9. Способ по п. 1, в котором соединение редкоземельного или переходного металла приводят во взаимодействие с соединением церия (IV), соединением циркония (IV) и взвесью оксида алюминия, для получения реакционной взвеси.
10. Способ по п. 9, в котором реакционная взвесь обладает мольным соотношением редкоземельный или переходный металл: церий и цирконий, находящимся в диапазоне 0,001-10.
11. Способ по п. 1, в котором осаждающее вещество выбрано из группы, состоящей из карбонатов щелочных и щелочноземельных металлов, карбонатов аммония и алкиламмония, гидроксидов аммония и алкиламмония, гидроксидов щелочных и щелочноземельных металлов, водно-растворимых органических основных соединений и их смесей.
12. Способ по п. 1, в котором частицы оксида церия-циркония-алюминия подвергаются воздействию одного или более этапов, выбранных из группы, состоящей из фильтрования, промывки и
распылительной сушки перед этапом прокаливания (c).
13. Способ по п. 1, в котором этап прокаливания (c) проводят при температуре 400-1000°C.
14. Композитный оксид оксид церия - оксид циркония - оксид алюминия, полученный способом по п. 1.
15. Трехкомпонентный нейтрализатор, содержащий один или более металлов платиновой группы и композитный оксид церия - оксид циркония - оксид алюминия, полученный способом по п. 1.
16. Способ обработки выхлопного газа, поступающего из двигателя внутреннего сгорания, содержащий приведение в контакт выхлопного газа с трехкомпонентным нейтрализатором по п. 15.